(57)【特許請求の範囲】
【請求項１】
（Ａ）芳香族系多官能エポキシ樹脂  ５０〜９５重量部
（Ｂ）エチレングリコールジグリシジルエーテル  ５〜５０重量部
（Ｃ）ジシアンジアミド  １〜２０重量部
（Ｄ）イミダゾール化合物  ０．１〜１０重量部
を含有してなる電気機器絶縁処理用樹脂組成物。
【請求項２】
請求項１に記載の電気絶縁用樹脂組成物を用いて電気絶縁処理されてなる電気機器
【発明の詳細な説明】
【０００１】
【発明の属する技術分野】
本発明は、電気絶縁用樹脂組成物及び電気機器に関し、さらに詳しくは芳香族系多官能エポキシ樹脂、エチレングリコールジグリシジルエーテル、ジシアンジアミド、イミダゾール化合物を主成分とする電気絶縁用樹脂組成物及びこの電気絶縁用樹脂組成物を用いて電気絶縁処理されてなる電気機器に関する。
本発明は電気機器絶縁処理用樹脂組成物に関し、更に詳しくは、モータ、トランスなどの電気機器絶縁処理の作業性を向上させる為に、一液型、低粘度、短時間硬化を可能とし、更に、耐湿性を向上させる電気機器絶縁処理用樹脂組成物に関する。
【０００２】
【従来の技術】
モータ、トランス等の電気機器は、鉄コアの固着または防錆、コイルの絶縁または固着等を目的として、電気絶縁用樹脂組成物で処理されている。電気絶縁用樹脂組成物としては、固着性、硬化性、電気絶縁性などのバランスに優れたエポキシ樹脂組成物が広く用いられている。
近年の電気機器は、小型・軽量化、高出力化が進んだため、運転時に過大な負荷により発生する熱量が増大し、電気機器の運転時の温度が上昇する傾向があるため、使用される各材料は、より耐熱性及び熱放散性が高いものが求められるようになってきた。特に、屋外で使用される電気機器は、耐熱性が高くなる事に伴い、耐湿性も強く要求されるようになってきた。回転機器の高速化・高出力化に伴い、特にモータの回転子については、耐湿後の固着性がより強く要求されるようになってきた。
【０００３】
また、近年の電気絶縁処理工程は、環境対応の観点から、省エネルギー化が要求されてきており、短時間硬化タイプの樹脂組成物がより強く求められるようになってきた。
更に、作業性の観点から、従来の二液型の樹脂組成物を用いる場合、絶縁処理設備として定量ポンプ及び混合機が必要である為、樹脂組成物の形態としては一液型が望ましい。加えて、常温における粘度が高い場合、絶縁処理時の取扱いが困難である為、樹脂組成物の温度を上げて粘度を下げる為の加温設備が必要となる為、樹脂組成物の粘度は５Ｐａ・ｓ以下が望ましく、２Ｐａ・ｓ以下がより望ましい。
【０００４】
【発明が解決しようとする課題】
電気絶縁用樹脂組成物において、近年の要求性能を満足すべく、耐湿後の固着性及び硬化性が良好で、且つ、一液型で粘度が低い、電気絶縁用樹脂組成物が要求されるようになった。
耐湿後の固着性及び硬化性が良好で、且つ、一液型で粘度が低い電気絶縁用樹脂組成物及びこの電気絶縁用樹脂組成物を用いて電気絶縁処理されてなる電気機器を提供するものである。
【０００５】
【課題を解決するための手段】
本発明は、
（Ａ）芳香族系多官能エポキシ樹脂  ５０〜９５重量部
（Ｂ）エチレングリコールジグリシジルエーテル  ５〜５０重量部
（Ｃ）ジシアンジアミド  １〜２０重量部
（Ｄ）イミダゾール化合物  ０．１〜１０重量部
を含有してなる電気機器絶縁処理用樹脂組成物に関する。更に上記記載の電気絶縁用樹脂組成物を用いて電気絶縁処理されてなる電気機器
【０００６】
【発明の実施の形態】
本発明者らは鋭意検討の結果、芳香族系多官能エポキシ樹脂、エチレングリコールジグリシジルエーテル、ジシアンジアミド、イミダゾール化合物を用いる事によって、耐湿後の固着性及び硬化性が良好で、一液型である為、絶縁処理設備の簡素化が可能で、且つ、粘度が低い為、絶縁処理時の作業性が良好となる事を見出した。
本発明に用いられる（Ａ）成分の芳香族系多官能エポキシ樹脂は、一分子内にグリシジル基を２個以上有する芳香族系エポキシ樹脂である。
芳香族系多官能エポキシ樹脂には制限が無く、例えば、ビスフェノールＡ型エポキシ樹脂、ビスフェノールＦ型エポキシ樹脂、ブロム化ビスフェノールＡ型エポキシ樹脂、ノボラック型エポキシ樹脂等がある。
【０００７】
本発明に用いられる（Ｄ）成分のイミダゾール化合物は、イミダゾール基を有する化合物の他に、トリアジン類、イソシアヌル酸付加物が含まれる。例えば、２−メチルイミダゾール、１−シアノエチル−２−メチルイミダゾール、１−シアノエチル−２−ウンデシルイミダゾリウムトリメリテイト、２,４−ジアミノ−６−（２'−ウンデシルイミダゾリル）−エチル−ｓ−トリアジン、２−フェニルイミダゾールイソシアヌル酸付加物、２−フェニル−４−メチル−５−ヒドロキシメチルイミダゾール等が挙げられる。
【０００８】
また、必要に応じて、（Ａ）（Ｂ）（Ｃ）（Ｄ）を混合させた樹脂組成物に、二酸化ケイ素、水酸化アルミニウム、ケイ酸カルシウム等の無機充填剤を混合しても良い。
本発明の樹脂組成物はエアコン用ファン、発電機、扇風機、洗たく機等のコンデンサーモートル、テレビ、ステレオ、コンパクトディスクプレーヤー等の電源トランス等の電気機器の絶縁処理に適用される。
【０００９】
【実施例】
以下実施例により本発明を説明する。下記例中の部は、重量部を意味する。
実施例１
三井石油化学（株）製  Ｒ１４０  ８０重量部、共栄社化学（株）製  エポライト４０Ｅ  ２０重量部、ジシアンジアミド  ８重量部、２−フェニル−４−メチル−５−ヒドロキシメチルイミダゾール  ２重量部を撹拌混合して電気絶縁用樹脂組成物を調製した。
【００１０】
実施例２
三井石油化学工業（株）製  Ｒ１４０  ８０重量部、共栄社化学（株）製  エポライト４０Ｅ  ２０重量部、ジシアンジアミド  ８重量部、２,４−ジアミノ−６{２'−メチルイミダゾール−（１）'}エチル−ｓ−トリアジン・イソシアヌル酸付加物  ２重量部を撹拌混合して電気絶縁用樹脂組成物を調製した。
【００１１】
比較例１
三井石油化学（株）製  Ｒ１４０  １００重量部、ジシアンジアミド  ８重量部、２−フェニル−４−メチル−５−ヒドロキシメチルイミダゾール  ２重量部を撹拌混合して電気絶縁用樹脂組成物を調製した。
比較例２
三井石油化学（株）製  Ｒ１４０  ８０重量部、共栄社化学（株）製  エポライト４００Ｅ  ２０重量部、ジシアンジアミド  ８重量部、２−フェニル−４−メチル−５−ヒドロキシメチルイミダゾール  ２重量部を撹拌混合して電気絶縁用樹脂組成物を調製した。
【００１２】
得られた電気絶縁用樹脂組成物について、
（１）粘度
（２）せん断接着力
初期
８０℃９０％ＲＨ、８００ｈ後
を調べた。その結果を表１に示す。
【００１３】
【表１】
0004006751.tif 000002
尚、これら特性の試験方法は、以下の通りである。
粘度：ＪＩＳ  Ｃ  ２１０５に準じて測定した。
せん断接着力：図１のように、ＳＰＣＣ試験片（１０×１５０×１ｍｍｔ）２枚で、樹脂組成物をはさみ、クリップで止めて、１８０℃１０分硬化を行い、１８０℃雰囲気で引張り速度５ｍｍ／ｍｉｎでオートグラフを用いてせん断接着力を測定した。
絶縁破壊の強さ：厚さ２ｍｍの注型板に樹脂組成物を流し込み、１２０℃２ｈ＋１８０℃１ｈ硬化を行い、得られた注型板を用いて、ＪＩＳ  Ｃ  ２１０５に準じて試験を行った。
【００１４】
【発明の効果】
本発明になる電気機器絶縁用樹脂組成物は、電気機器に含浸させて絶縁処理することによって、耐湿後の固着性及び硬化性が良好で、一液型である為、絶縁処理設備の簡素化が可能で、且つ、粘度が低い為、絶縁処理時の作業性が改善できる。
【図面の簡単な説明】
【図１】  本発明のせん断接着力試験方法の概略図。
【符号の説明】
１．ＳＰＣＣ試験片
２．クリップ
３．樹脂組成物
【図１】
0004006751.tif 000003